(57)【要約】  排気ガスを効果的に酸化できる触媒、その製造方法およびそれを用いた排気ガス酸化方法を提供することを目的とする。  本発明の排気ガス酸化用触媒は、三次元構造体上に、下触媒層と、上触媒層と、の少なくとも２層が積層された排気ガス酸化用触媒であって、前記下触媒層および前記上触媒層は、それぞれ独立して、貴金属、ならびにアルミナおよび／またはゼオライトを含み、前記上触媒層の少なくとも一部は、燃焼分解温度が３００℃以上４５０℃未満である空孔連結物質由来の細孔を有する。
2020137201.tif 000002
【特許請求の範囲】
【請求項１】
三次元構造体上に、下触媒層と、上触媒層と、の少なくとも２層が積層された排気ガス酸化用触媒であって、  前記下触媒層および前記上触媒層は、それぞれ独立して、貴金属、ならびにアルミナおよび／またはゼオライトを含み、  前記上触媒層の少なくとも一部は、燃焼分解温度が３００℃以上４５０℃未満である空孔連結物質由来の細孔を有する、排気ガス酸化用触媒。
【請求項２】
ディーゼルエンジンから排出される排気ガスを酸化するための触媒である、請求項１に記載の触媒。
【請求項３】
貴金属源と、アルミナおよび／またはゼオライトと、を混合して下触媒層形成用スラリーを調製し、前記下触媒層形成用スラリーを三次元構造体に塗布し、貴金属ならびに、アルミナおよび／またはゼオライトを含む下触媒層を前記三次元構造体に形成した後、  燃焼分解温度が３００℃以上４５０℃未満である空孔連結物質と、貴金属源と、アルミナおよび／またはゼオライトと、を混合して上触媒層形成用スラリーを調製し、前記上触媒層形成用スラリーを前記下触媒層の上に塗布した後、前記燃焼分解温度に対して−１７０℃を超えて−２０℃以下の温度で酸素含有ガス中で保持して、貴金属ならびに、アルミナおよび／またはゼオライトとを含む上触媒層を前記下触媒層の上に形成することを有する、請求項１または２に記載の排気ガス酸化用触媒の製造方法。
【請求項４】
前記空孔連結物質の平均粒子径が０．４μｍ超１５μｍ未満である、請求項３に記載の方法。
【請求項５】
前記空孔連結物質を、上触媒層中の全固形分に対して、１質量％以上１５質量％以下の割合になるように混合する、請求項３または４に記載の方法。
【請求項６】
前記貴金属が白金およびパラジウムである、請求項３〜５のいずれか１項に記載の方法。
【請求項７】
前記触媒がディーゼルエンジンから排出される排気ガスを酸化するための触媒である、請求項３〜６のいずれか１項に記載の方法。
【請求項８】
請求項１に記載の触媒、または請求項３〜７のいずれか１項に記載の方法に従って製造される触媒を用いて排気ガスを処理することを有する、排気ガスの酸化方法。
【発明の詳細な説明】
【技術分野】
【０００１】  本発明は、内燃機関から排出される排気ガスを酸化するための触媒、当該触媒の製造方法、及び当該触媒を用いて内燃機関から排出される排気ガスを酸化する方法に関する。
【背景技術】
【０００２】  内燃機関から生じる排気ガスの浄化技術については、従来から多くの技術が提案されている。特に、ディーゼルエンジンからの排気ガス浄化に関しては、排気ガス中に含まれる粒子状物質（ＰＭ）やＮＯｘの低減を目的として、様々な技術が提案されている。例えば、排気ガスを浄化するための触媒として、一酸化炭素（以下、「ＣＯ」とも称する）および炭化水素（以下、「ＨＣ」とも称する）を二酸化炭素（ＣＯ２）や水（Ｈ２Ｏ）に酸化する酸化触媒、酸化雰囲気で窒素酸化物（以下、「ＮＯｘ」とも称する）を吸蔵し、還元雰囲気で吸蔵されたＮＯｘを還元浄化するＮＯｘ吸蔵還元型触媒などが提案されている。【０００３】  近年、ＰＭ低減対策として、ＰＭと同様の平均気孔径を有する造孔剤を用いて多孔質触媒を製造すること（特開２００９−７２６９３号公報）や、多孔質基材の表面に触媒粒子を保持する際に造孔材を使用することが開示されている（特開２０１５−１９９０６６号公報）。
【発明の概要】
【発明が解決しようとする課題】
【０００４】  しかしながら、特開２００９−７２６９３号公報や特開２０１５−１９９０６６号公報に記載される従来の触媒は、ＰＭの除去に対しては有効であるが、排気ガス（例えば、ＣＯ、ＨＣ、ＮＯ）などに対しては、十分な酸化性能を発揮できない。詳細には、特開２００９−７２６９３号公報や特開２０１５−１９９０６６号公報に記載される従来の触媒は、比較的大きな（例えば、１μｍ以上の）細孔を有し、粒子径の大きなＰＭに対しては有効である。しかし、分子径が造孔剤（造孔材）の大きさと比較して著しく小さい気体であるＮＯなどは、形成された大きな細孔により、触媒層内へ拡散することなく、速やかに通過して排出されやすいと考えられる。このため、貴金属等への接触が充分ではなく、排気ガス酸化性能を効率よく発揮できずに、不利に働く場合がある。【０００５】  したがって、本発明は、上記事情を考えてなされたものであり、排気ガスを効果的に酸化できる触媒、その製造方法およびそれを用いた排気ガス酸化方法を提供することを目的とする。
【課題を解決するための手段】
【０００６】  本発明者らは、上記課題を解決すべく、鋭意研究を行った。その結果、三次元構造体に近い側の層（下触媒層）と三次元構造体と離れた側の層（上触媒層）の少なくとも２層を含む積層形態の触媒層において、上触媒層を特定の空孔連結物質を用いて形成することによって上記課題を解決し得ることを見出し、本発明の完成に至った。【０００７】  すなわち、本発明の第１は、三次元構造体上に、下触媒層と、上触媒層と、の少なくとも２層が積層された排気ガス酸化用触媒であって、前記下触媒層および前記上触媒層は、それぞれ独立して、貴金属、ならびにアルミナおよび／またはゼオライトを含み、前記上触媒層の少なくとも一部は、燃焼分解温度が３００℃以上４５０℃未満である空孔連結物質由来の細孔を有する、排気ガス酸化用触媒に関する。【０００８】  本発明の第２は、貴金属源と、アルミナおよび／またはゼオライトと、を混合して下触媒層形成用スラリーを調製し、前記下触媒層形成用スラリーを三次元構造体に塗布し、貴金属ならびに、アルミナおよび／またはゼオライトを含む下触媒層を前記三次元構造体に形成した後、燃焼分解温度が３００℃以上４５０℃未満である空孔連結物質と、貴金属源と、アルミナおよび／またはゼオライトと、を混合して上触媒層形成用スラリーを調製し、前記上触媒層形成用スラリーを前記下触媒層の上に塗布した後、前記燃焼分解温度に対して−１７０℃を超えて−２０℃以下の温度で酸素含有ガス中で保持して、貴金属ならびに、アルミナおよび／またはゼオライトとを含む上触媒層を前記下触媒層の上に形成することを有する、排気ガス酸化用触媒の製造方法に関する。【０００９】  本発明の第３は、前記触媒または前記方法に従って製造される触媒を用いて排気ガスを処理することを有する、排気ガスの酸化方法に関する。
【図面の簡単な説明】
【００１０】
【図１】図１は、本発明の触媒による排気ガス酸化メカニズムを説明するための図面である。図１中、１は細孔径の小さな細孔を；２は細孔径の中間な細孔を；３は細孔径の大きな細孔を；１０、１０’、１０”は触媒を；１２は排気ガスを；１３は細孔径の大きな細孔を；１３’は細孔径の小さな細孔を；１４、１４’、１４”は上触媒層を；１５、１５’、１５”は下触媒層を；１６、１６’、１６”は下触媒層内の細孔を；１７、１７’、１７”は三次元構造体を、それぞれ、示す。
【図２】図２は、実施例１の触媒Ａ及び比較例１の触媒Ｂの細孔径分布を示すグラフである。
【図３】図３は、実施例および比較例の触媒のＣＯ及びＨＣ酸化性能（ＣＯ酸化率、ＨＣ酸化率）を示すグラフである。
【図４】図４は、実施例および比較例の触媒のＮＯ酸化性能（ＮＯ２生成率）を示すグラフである。
【発明を実施するための形態】
【００１１】  本発明の第１の側面は、三次元構造体上に、下触媒層と、上触媒層と、の少なくとも２層が積層された排気ガス酸化用触媒であって、前記下触媒層および前記上触媒層は、それぞれ独立して、貴金属、ならびにアルミナおよび／またはゼオライトを含み、前記上触媒層の少なくとも一部は、燃焼分解温度が３００℃以上４５０℃未満である空孔連結物質由来の細孔を有する、排気ガス酸化用触媒に関する。本発明の触媒を用いることにより、排気ガスを効果的に酸化できる。このため、本発明の第１の側面は、排気ガスの酸化における排気ガス酸化用触媒の使用であって、前記触媒は、三次元構造体上に、下触媒層と、上触媒層と、の少なくとも２層が積層された排気ガス酸化用触媒であって、前記下触媒層および前記上触媒層は、それぞれ独立して、貴金属、ならびにアルミナおよび／またはゼオライトを含み、前記上触媒層の少なくとも一部は、燃焼分解温度が３００℃以上４５０℃未満である空孔連結物質由来の細孔を有する。
【００１２】  本発明の第２の側面は、貴金属源と、アルミナおよび／またはゼオライトと、を混合して下触媒層形成用スラリーを調製し、前記下触媒層形成用スラリーを三次元構造体に塗布し、貴金属ならびに、アルミナおよび／またはゼオライトを含む下触媒層を前記三次元構造体に形成した後、燃焼分解温度が３００℃以上４５０℃未満である空孔連結物質と、貴金属源と、アルミナおよび／またはゼオライトと、を混合して上触媒層形成用スラリーを調製し、前記上触媒層形成用スラリーを前記下触媒層の上に塗布した後、前記燃焼分解温度に対して−１７０℃を超えて−２０℃以下の温度で酸素含有ガス中で保持して、貴金属ならびに、アルミナおよび／またはゼオライトとを含む上触媒層を前記下触媒層の上に形成することを有する、上記第１の側面に係る排気ガス酸化用触媒の製造方法に関する。
【００１３】  本発明の第３の側面は、上記第１の側面に係る触媒、または上記第２の側面に係る方法に従って製造される触媒を用いて排気ガスを処理することを有する、排気ガスの酸化方法に関する。
【００１４】  本発明に係る触媒は、下触媒層と、上触媒層と、の少なくとも２層が積層された排気ガス酸化用触媒であって、前記下触媒層および前記上触媒層は、それぞれ独立して、貴金属、ならびにアルミナおよびゼオライトの少なくとも一方を含み、前記上触媒層の少なくとも一部が、特定の空孔連結物質由来の細孔を有することを主な特徴とする。特に、上触媒層の少なくとも一部が、燃焼分解温度が３００℃以上４５０℃未満である空孔連結物質、貴金属源、ならびにアルミナおよび／またはゼオライトを含む上触媒層形成用スラリーの塗膜を、前記燃焼分解温度に対して−１７０℃を超えて−２０℃以下の温度で酸素含有ガス中で保持することにより形成される細孔を有する。このような上触媒層を有する触媒を用いることにより、排気ガス（例えば、ＣＯ、ＨＣ、ＮＯ）、特に排気ガス中のＮＯを効果的に酸化できる。上記効果を奏するメカニズムは不明であるが、以下のように推測される。なお、本発明は、下記推測によって限定されない。本明細書において、「燃焼分解温度が３００℃以上４５０℃未満である空孔連結物質」を単に「空孔連結物質」とも称する。「貴金属源と、アルミナおよび／またはゼオライトと、を含む下触媒層形成用スラリー」を単に「下触媒層形成用スラリー」と称する。同様にして、「空孔連結物質と、貴金属源と、アルミナおよび／またはゼオライトと、を含む上触媒層形成用スラリー」を単に「上触媒層形成用スラリー」と称する。また、本明細書において、「Ｘおよび／またはＹ」とは、ＸおよびＹの少なくとも一方を含むことを意味し、「Ｘ単独」、「Ｙ単独」および「ＸおよびＹの組み合わせ」を包含する。また、本明細書において、範囲を示す「Ｘ〜Ｙ」は、ＸおよびＹを含み、「Ｘ以上Ｙ以下」を意味する。
【００１５】  上触媒層が大部分が細孔径の大きな細孔１３を有する触媒１０に排気ガス１２を流すと、図１Ａに示されるように、排気ガス１２は上触媒層１４の細孔１３中を非常にスムーズに拡散・通過してしまう。このため、上触媒層１４内の触媒成分との接触が短期間である（不足する）。ここで、「拡散」とは、ある一定期間ガスが触媒層内で触媒成分に接触しながら広がることを意味する。また、「通過」とは、ガスが触媒層内で触媒成分に接触することなく通り過ぎることを意味する。また、下触媒層１５が上触媒層１４と三次元構造体１７との間に配置されかつ下触媒層１５が細孔径の小さな細孔１６を有する場合には、排気ガス１２の大部分はより流れ易い大きな細孔１３を通過し、下触媒層１５側の触媒成分との接触が少ない、またはない。このため、このような触媒では、排気ガスを効果的に酸化できない。一方、上触媒層が大部分が細孔径の小さな細孔１３’を有する触媒１０’では、細孔１３’はアルミナやゼオライトが有する細孔であり、触媒調製の過程で形成された孔ではない。このため細孔１３’同士が互いに連結しているものは少ない。このため、このような触媒１０’に排気ガス１２を流すと、図１Ｂに示されるように、排気ガス１２が効率よく上触媒層１４’を拡散・通過できない。特に、排気ガス１２は、上触媒層１４’の表面近傍（気相側）を通過できるが、上触媒層１４’の内部（三次元構造体１７’側）には拡散できずに通過する。このため、このような触媒でも同様に、排気ガスを効果的に酸化できない。これに対して、本発明に係る触媒１０”は、図１Ｃに示されるように、細孔径の大きな細孔３および細孔径の小さな細孔１に加えて、上記細孔径の中間の細孔径を有する空孔連結物質由来の細孔２を有する。また、本発明に係る触媒１０”は、図１Ｃに示されるように、細孔１、２、３が上触媒層１４”内で互いに連通する。このため、排気ガス１２が上触媒層１４”の細孔１、２、３中にまで侵入し、各細孔の連通部分を介してほとんどの細孔内に拡散する。また、細孔径の異なる細孔１、２、３で排気ガスの流れ易さが異なるため、排気ガス１２は適切な期間、上触媒層１４”内に拡散する。ゆえに、このような触媒であれば、排気ガス１２は、上触媒層１４”内部（三次元構造体１７”側）の触媒成分とも効率よくかつ適切な期間接触できる。結果として、排気ガス１２と触媒成分との接触効率を高め、排気ガス１２を効果的に酸化できる。上述したように、排気ガス１２が上触媒層１４”に適切に拡散・通過するために、排気ガス１２は三次元構造体１７”側の下触媒層１５”の細孔１６”にまで容易に進入し、下触媒層１５”中の触媒成分とも十分接触する。したがって、本発明の触媒を用いることにより、排気ガスを効果的に酸化できる。特に本発明に係る方法によると、空孔連結物質由来の細孔（図１Ｃ中の細孔２、３）がより適切な細孔容積（全細孔容積に対して特定の割合）でかつ各細孔１，２，３がそれぞれさらに連通した状態で存在する上触媒層を有する触媒が得られる。このため、上記効果がさらに効果的に達成できる。
【００１６】  特に、酸化触媒の排気流れに対して後側にディーゼル微粒子捕集フィルター（Diesel particulate filter、ＤＰＦ）などが配置される排気システムにおいてはＰＭ浄化を向上することを目的として、またＣｕ担持ゼオライトなどを含むＳＣＲ（選択触媒還元(Selective Catalytic Reduction)）触媒などが配置される排気システムにおいてはＮＯｘ浄化率を向上することを目的として、適切な温度やタイミングで酸化触媒からＮＯ２を生成することが重要な課題である。この課題に対して、酸化触媒においてＨＣが上触媒層１４”で滞留することなく拡散・通過することで、上触媒層１４”中で生成したＮＯ２とＨＣの接触確率が下がり、ＨＣによるＮＯ２のＮＯやＮ２への還元が抑制される。また、排気ガス１２に含まれるＮＯとＯ２は、上触媒層１４”内の触媒成分との接触確率が向上することで上触媒層１４”内でＮＯ２へと酸化される。ここで滞留とは、ガスが触媒層内に留まることとする。
【００１７】  本発明の触媒は、生成したＮＯ２が、上触媒層１４”内をＨＣと反応すること無く、速やかに通過し、酸化触媒から排出させる方法が有効であることを見出したものである。また、本発明の触媒によれば、より多くのＮＯ２を後段のＤＰＦやＳＣＲ触媒へ供給することができる。
【００１８】  上記効果は、排気ガスの温度によらず、同様に発揮できる。このため、本発明の触媒を用いる場合には、５０〜６００℃の低温の排気ガスに対しても、または内燃機関からの６５０〜９００℃の高温の排気ガスに長時間曝された後の５０〜６００℃の低温の排気ガスに対しても、優れた排気ガス酸化性能（特にＮＯ酸化性能）を発揮できる。
【００１９】  以下、本発明の実施の形態を説明する。なお、本発明は、以下の実施の形態のみには限定されない。
【００２０】  ＜排気ガス酸化用触媒＞  本発明の排気ガス酸化用触媒は、排気ガス中のＣＯ、ＨＣ、ＮＯ（特にＣＯ、ＮＯ）を効率よく酸化できる。このため、本発明の触媒は、ガソリンおよびディーゼルエンジン双方から排出される排気ガスを酸化することを目的として使用できる。好ましくは、本発明の触媒は、ディーゼルエンジンから排出される排気ガスを酸化することを目的として使用される。
【００２１】  本発明の触媒では、上述したように、上触媒層の少なくとも一部が、空孔連結物質由来の細孔、特に、空孔連結物質を含む塗膜を特定の温度条件で熱処理することにより形成される細孔を有する。本発明に係る触媒は、上触媒層の少なくとも一部が、後述の製造方法により得られる限りにおいては、上触媒層の他の部分や下触媒層の製造方法は特に制限されない。下触媒層、上触媒層、さらに他の層を含む触媒全体に含まれる細孔の細孔径や細孔分布は、水銀圧入法などの公知の手法により測定することが可能である。しかしながら、触媒に含まれる一部の触媒層のみについて、当該触媒層に含まれる細孔径や細孔分布を測定することは、出願時に知られている分析手法を以てしても不可能・非実際的である。上触媒層のみを三次元構造体から剥がしとることは可能であるが、剥がしとった瞬間に、三次元構造体上にコートされていた時の細孔構造は失われてしまう。また、各触媒層を剥がし取らずに水銀圧入法などの公知の手法により測定する場合においても、触媒に含まれる一部の触媒層のみの細孔分布は得られない。例えば、上触媒層のみに水銀を圧入することは不可能であり、上触媒層、下触媒層ともに圧入される。このため、水銀圧入法などの公知の手法を用いても、上触媒層に存在する細孔と下触媒層に存在する細孔とを区別することはできない（下記実施例参照）。
【００２２】  なお、「触媒が空孔連結物質由来の細孔を有する」ことは、元素分析などの公知の方法によって炭素含有量を測定することによって決定できる。より詳細には、触媒中の元素分析を行い、炭素含有量を調べることで空孔連結物質使用の有無を調べることができる。空孔連結物質を用いたスラリーをコートした上触媒層および空孔連結物質を含まないスラリーをコートした下触媒層の炭素（Ｃ）量の元素分析を行うことができ、上触媒層のＣ量が下触媒層のＣ量よりも多い場合には、触媒（上触媒層）が空孔連結物質由来の細孔を有すると判断する。または、例えば、空孔連結物質が炭素原子を含む場合には、元素分析などの公知の方法によって上触媒層中の炭素含有量を測定することによって空孔連結物質使用の有無を調べることができる。より詳細には、上触媒層の炭素（Ｃ）量（Ｃ１量（質量％））を元素分析により測定する。この炭素量が０．０４質量％以上である場合には、上触媒層は空孔連結物質由来の細孔を有すると判断する。なお、本明細書において、上触媒層の炭素量は下記方法に従って、測定される。触媒を裁断し、触媒中心付近で触媒端面から５０〜７０ｍｍの中央付近を採取し、採取したものをマイクロスコープを用いながら、上触媒層を剥がしとることによって、元素分析用のサンプルを調製する。元素分析は、全自動元素分析装置  ｖａｒｉｏ  ＥＬ  ｃｕｂｅ（エレメンター・ジャパン株式会社製）を用いて、製造社の指示に従って行う。
【００２３】  また、ＳＥＭ−ＥＤＳにて、各触媒層のＣ量を調べることでも空孔連結物質使用の有無を確認することができる。空孔連結物質を用いたスラリーをコートした上触媒層および空孔連結物質を含まないスラリーをコートした下触媒層の炭素（Ｃ）量のＥＤＳ分析を行うことができ、上触媒層のＣ量が下触媒層のＣ量よりも多い場合には、触媒（上触媒層）が空孔連結物質由来の細孔を有すると判断する。
【００２４】  以下、本発明に係る触媒の各構成要件について順に説明する。
【００２５】  ［三次元構造体］  本発明の触媒は、貴金属、ならびにアルミナおよび／またはゼオライトが三次元構造体（耐火性三次元構造体）に担持されてなる。
【００２６】  ここで、三次元構造体は、特に制限されず、当該分野で通常使用される耐火性三次元構造体を同様にして使用することができる。三次元構造体としては、例えば、貫通口（ガス通過口、セル形状）が三角形、四角形、六角形を有するハニカム担体等の耐熱性担体が使用できる。三次元構造体は一体成形型のものが好ましく、例えば、モノリス担体、メタルハニカム担体、ディーゼルパティキュレートフィルター等のフィルタ機能を有するプラグドハニカム担体、パンチングメタル等が好ましく用いられる。
【００２７】  三次元構造体の材質としては、コージェライト、ムライト、アルミナ、α−アルミナ、炭化ケイ素、窒化ケイ素等を材料とするものが好ましく、中でもコージェライト質のもの（コージェライト担体）が特に好ましい。その他、ステンレス鋼、Ｆｅ−Ｃｒ−Ａｌ合金等を含む酸化抵抗性の耐熱性金属を用いて一体構造体としたもの等が用いられる。
【００２８】  これらモノリス担体は、押出成型法やシート状素子を巻き固める方法等によって製造される。セル密度（セル数／単位断面積）は、１００〜１２００セル／平方インチ（１インチ＝２５．４ｍｍ）であれば十分に使用可能であり、好ましくは２００〜９００セル／平方インチ、より好ましくは２００〜６００セル／平方インチ、さらに好ましくは２５０〜５００セル／平方インチである。
【００２９】  ［触媒層（下触媒層、上触媒層）］  下触媒層は、三次元構造体上に位置する。なお、本発明に係る触媒は、下触媒層と三次元構造体との間に他の触媒層を有しても構わないが、好ましくは、下触媒層は三次元構造体の直上に位置する。
【００３０】  下触媒層は、貴金属ならびに、アルミナおよび／またはゼオライトと、を必須に含み、任意に他の成分を含みうる。
【００３１】  下触媒層は、空孔連結物質由来の細孔を持たない（下触媒層は、貴金属、アルミナおよび／またはゼオライト、ならびに必要であれば任意に他の成分から構成される）。すなわち、下記に詳述するように、下触媒層は、空孔連結物質を含まない下触媒層形成用スラリー（スラリーＡ）（即ち、空孔連結物質の含有量＝０〜５質量％、好ましくは約０質量％）を用いて、形成する。
【００３２】  また、上触媒層は、下触媒層の上に位置する。なお、本発明に係る触媒は、上触媒層と下触媒層との間に他の触媒層を有していても構わないが、好ましくは上触媒層は下触媒層の直上に位置する。また、本発明に係る触媒は、上触媒層の上に他の触媒層が配置されていてもよいが、好ましくは、上触媒層は、触媒の最表層（排気ガスと直接接する側）に配置される。当該形態であると、排気ガスが上触媒層（さらには下触媒層）中により効率よく拡散・通過するため、本発明による効果（排気ガスとの接触効率の向上効果）がより顕著に発揮できる。また、上触媒層は、１層の形態であってもまたは２層以上の積層形態であってもよい。
【００３３】  上触媒層の少なくとも一部は、空孔連結物質由来の細孔を有し、上触媒層全体が空孔連結物質由来の細孔を有することが好ましい。このような細孔の形成方法は、特に制限されないが、空孔連結物質を含む上触媒層形成用スラリーを下触媒層の上に塗布して塗膜を形成し、この膜を特定の温度条件にて熱処理する方法が好ましく使用される。すなわち、本発明の好ましい形態では、三次元構造体上に、下触媒層と、上触媒層と、の少なくとも２層が積層された排気ガス酸化用触媒であって、前記下触媒層および前記上触媒層は、それぞれ独立して、貴金属、ならびにアルミナおよびゼオライトの少なくとも一方を含み、前記上触媒層の少なくとも一部は、燃焼分解温度が３００℃以上４５０℃未満である空孔連結物質と、貴金属源と、アルミナおよびゼオライトの少なくとも一方と、を混合して上触媒層形成用スラリーを調製し、前記上触媒層形成用スラリーを前記下触媒層上に塗布した後、前記燃焼分解温度に対して−１７０℃を超えて−２０℃以下の温度で酸素含有ガス中で保持することにより形成される。本発明のより好ましい形態では、上触媒層は、燃焼分解温度が３００℃以上４５０℃未満である空孔連結物質と、貴金属源と、アルミナおよびゼオライトの少なくとも一方と、を混合して上触媒層形成用スラリーを調製し、前記上触媒層形成用スラリーを前記下触媒層全面に塗布した後、前記燃焼分解温度に対して−１７０℃を超えて−２０℃以下の温度で酸素含有ガス中で保持することにより形成される。
【００３４】  下触媒層および上触媒層は、貴金属ならびに、アルミナおよび／またはゼオライトと、を必須に含み、任意に他の成分を含みうる。ここで、上述したように、上触媒層の少なくとも一部（好ましくは全部）が、空孔連結物質由来の細孔、特に、空孔連結物質を含む塗膜を特定の温度条件で熱処理することにより形成される細孔を有する。当該構成により、本発明の触媒は、優れた排気ガス処理効果（特にＣＯ，ＮＯ酸化能）を発揮できる。
【００３５】  なお、下触媒層および上触媒層に含まれる貴金属、アルミナ及びゼオライトの種類並びに含有量は、それぞれ、同じであっても、異なっても構わない。
【００３６】  （貴金属）  下触媒層および上触媒層は、貴金属を含む。貴金属は、排気ガス中のＨＣ若しくはＣＯの酸化反応触媒として機能する。ここで、貴金属の種類は特に制限されないが、具体的には、白金（Ｐｔ）、パラジウム（Ｐｄ）などが挙げられる。これらの貴金属は、単独でまたは２種以上を組み合わせて使用されてもよい。これらのうち、貴金属は、好ましくは白金および／またはパラジウムであり、より好ましくは白金およびパラジウムを共に用いる。すなわち、本発明の好ましい形態によると、貴金属は、白金およびパラジウムの少なくとも一方である。また、本発明のより好ましい形態によると、貴金属は、白金およびパラジウムである。
【００３７】  ここで、白金（Ｐｔ）の使用量は、特に制限されない。排気ガス酸化性能を考慮すると、本発明の下触媒層および上触媒層、さらに他の層を含む触媒全体での、白金（Ｐｔ）の使用量は、三次元構造体１リットル当たり、金属換算で、０．０２〜２０ｇが好ましく、０．１〜１０ｇがより好ましく、０．２ｇを超えて６ｇ未満が最も好ましい。また、下触媒層中の白金（Ｐｔ）の使用量は、特に制限されないが、排気ガス酸化性能を考慮すると、三次元構造体１リットル当たり、金属換算で、０．０１〜１０ｇが好ましく、０．０５〜５ｇがより好ましく、０．１ｇを超えて３ｇ未満が最も好ましい。上触媒層中の白金（Ｐｔ）の使用量は、特に制限されないが、排気ガス（特にＣＯ、ＮＯ）酸化能を考慮すると、三次元構造体１リットル当たり、金属換算で、０．０１〜１０ｇが好ましく、０．０５〜５ｇがより好ましく、０．１ｇを超えて３ｇ未満が最も好ましい。
【００３８】  パラジウム（Ｐｄ）の使用量は、特に制限されない。排気ガス酸化性能を考慮すると、本発明の下触媒層および上触媒層、さらに他の層を含む触媒全体での、パラジウム（Ｐｄ）の使用量は、三次元構造体１リットル当たり、金属換算で、０．０２〜２０ｇが好ましく、０．１〜１０ｇがより好ましく、０．２ｇを超えて６ｇ未満が最も好ましい。また、下触媒層中のパラジウム（Ｐｄ）の使用量は、特に制限されないが、排気ガス酸化性能を考慮すると、三次元構造体１リットル当たり、金属換算で、０．０１〜１０ｇが好ましく、０．０５〜５ｇがより好ましく、０．１ｇを超えて３ｇ未満が最も好ましい。上触媒層中のパラジウム（Ｐｄ）の使用量もまた、特に制限されないが、排気ガス（特にＣＯ、ＮＯ）酸化能を考慮すると、三次元構造体１リットル当たり、金属換算で、０．０１〜１０ｇが好ましく、０．０５〜５ｇがより好ましく、０．１ｇを超えて３ｇ未満が最も好ましい。
【００３９】  また、貴金属が白金およびパラジウムである際の、白金とパラジウムの混合比（白金：パラジウム（質量比））は、特に制限されない。排気ガス酸化性能を考慮すると、本発明の下触媒層および上触媒層、さらに他の層を含む触媒全体での、白金とパラジウムの混合比（白金：パラジウム（質量比））は、５０：１〜１：１、４０：１〜１：１、３０：１〜１．１：１、２０：１〜１．３：１、５：１〜１．５：１の順で好ましい。また、下触媒層中の白金とパラジウムの混合比（白金：パラジウム（質量比））は、特に制限されないが、排気ガス酸化性能を考慮すると、５０：１〜１：１、４０：１〜１：１、３０：１〜１．１：１、２０：１〜１．３：１、１０：１〜１．５：１の順で好ましい。白金とパラジウムの混合比の範囲が上記好ましい範囲になるにつれて、ＣＯやＮＯ酸化効率を向上できる。上触媒層中の白金とパラジウムの混合比（白金：パラジウム（質量比））は、特に制限されないが、排気ガス（特にＣＯ、ＮＯ）酸化能を考慮すると、５０：１〜１：１、４０：１〜１：１、３０：１〜１．１：１、２０：１〜１．３：１、１０：１〜１．５：１の順で好ましい。白金とパラジウムの混合比の範囲が上記好ましい範囲になるにつれて、ＣＯやＮＯ酸化能を向上できる。
【００４０】  貴金属源（貴金属の出発原料）は、特に制限されることなく、水溶性貴金属塩、貴金属錯体等、当該分野で用いられている原料を用いることができ、これらは触媒を調製する方法に応じて変更して使用することができる。
【００４１】  具体的には、白金（Ｐｔ）の出発原料（白金源）としては、塩化白金等のハロゲン化物；白金の、硝酸塩、ジニトロジアンミン塩、テトラアンミン塩、ヘキサアンミン塩、アンモニウム塩、アミン塩、ビスエタノールアミン塩、ビスアセチルアセトナート塩、炭酸塩；および水酸化物、酸化物などが挙げられる。これらのうち、硝酸塩（硝酸白金）、ジニトロジアンミン塩（ジニトロジアンミン白金）、塩化物（塩化白金）、テトラアンミン塩（テトラアンミン白金）、ヘキサアンミン塩（ヘキサアンミン白金）、ヘキサヒドロキソ酸塩が好ましい。なお、本発明では、上記白金源は、単独であってもあるいは２種以上の混合物であってもよい。
【００４２】  パラジウム（Ｐｄ）の出発原料（パラジウム源）としては、塩化パラジウム等のハロゲン化物；パラジウムの、硝酸塩、硫酸塩、酢酸塩、アンモニウム塩、アミン塩、テトラアンミン塩、ヘキサアンミン塩；および水酸化物、酸化物などが挙げられる。これらのうち、硝酸塩（硝酸パラジウム）、テトラアンミン塩（テトラアンミンパラジウム）、ヘキサアンミン塩（ヘキサアンミンパラジウム）、水酸化物が好ましい。なお、本発明では、上記パラジウム源は、単独であってもあるいは２種以上の混合物であってもよい。
【００４３】  なお、貴金属源を２種以上組み合わせて使用する場合には、貴金属源の合計量が上記貴金属の含有量（担持量）となるような量であることが好ましい。
【００４４】  （アルミナ）  本発明に係る下触媒層および上触媒層は、アルミナを含むことが好ましい。本発明の触媒に用いられるアルミナは、アルミニウムの酸化物が含まれるものであれば特に制限されず、γ、δ、η、θ−アルミナなどの活性アルミナ、ランタナ含有アルミナ、シリカ含有アルミナ、シリカ−チタニア含有アルミナ、シリカ−チタニア−ジルコニア含有アルミナなどが挙げられる。これらのアルミナは、１種のみを単独で使用してもよいし、２種以上を組み合わせて使用しても構わない。これらのうち、高温耐久性の観点から、ランタナ含有アルミナまたはシリカ含有アルミナが好ましく、耐硫黄被毒の観点から、シリカ含有アルミナが特に好ましい。なお、本明細書において、Ｘ含有アルミナとは、アルミニウムを全体の半分を超える割合（金属換算でのモル比）で含み、Ｘ成分を残りの割合で含むことを意味する。例えば、シリカ−チタニア含有アルミナは、シリカ−チタニア含有アルミナを構成するケイ素（Ｓｉ）、チタン（Ｔｉ）及びアルミニウム（Ａｌ）の合計モルに対するアルミニウム（Ａｌ）のモルの割合［＝Ａｌ／（Ｓｉ＋Ｔｉ＋Ａｌ）］が０．５を超える。
【００４５】  アルミナの性状は特に制限されないが、排気ガスの温度での劣化抑制、耐熱性などの観点から、７００℃以上、好ましくは１０００℃以上において比表面積の変化が少ないことが好ましい。上記観点から、アルミナの融点は、好ましくは１０００℃以上であり、より好ましくは１０００〜３０００℃であり、さらに好ましくは１５００〜３０００℃である。
【００４６】  また、アルミナのＢＥＴ比表面積もまた、特に制限されないが、貴金属を担持させる観点から、好ましくは５０〜７５０ｍ２／ｇ、より好ましくは９０〜４２０ｍ２／ｇである。このような比表面積であれば、十分量の貴金属をアルミナに担持させることができ、貴金属と排気ガスとの接触面積を増加させたり、反応物を吸着させたりすることができる。その結果、一酸化窒素の酸化性能をさらに高めることが可能となる。
【００４７】  アルミナの形状は、特に制限されず、例えば、粒状、微粒子状、粉末状、円筒状、円錐状、角柱状、立方体状、角錐状、不定形状など、いずれの形状であってもよいが、好ましくは、粒状、微粒子状、粉末状であり、より好ましくは粉末状である。アルミナが粒状、微粒子状、粉末状である場合の、アルミナの平均二次粒径は、好ましくは５〜１５５μｍであり、より好ましくは２１〜８９μｍである。このような範囲であれば、貴金属をアルミナ表面に効率よく担持することができる。なお、上記アルミナの大きさは、原料アルミナの大きさとする。このため、例えば、実施例に記載されるように、上記範囲の大きさのアルミナを含むスラリーを湿式粉砕する場合には、湿式粉砕後のアルミナの大きさは湿式粉砕前の大きさより小さくなる（即ち、触媒層中のアルミナの大きさが小さくなり、場合によっては上記範囲から外れる）場合がある。本明細書において、アルミナおよびゼオライトの平均二次粒径は、ＬＡ−９２０（株式会社堀場製作所製）などのレーザー回折／散乱式粒子径分布測定装置によって測定することができる。
【００４８】  アルミナの含有量（担持量）は、特に制限されない。本発明の下触媒層および上触媒層、さらに他の層を含む触媒全体での、アルミナの含有量（担持量）は、三次元構造体１Ｌ当たり、好ましくは１０〜３００ｇであり、より好ましくは３０〜２００ｇである。また、下触媒層中のアルミナの含有量は、特に制限されないが、三次元構造体１Ｌ当たり、好ましくは５〜１５０ｇであり、より好ましくは１５〜１００ｇである。上触媒層中のアルミナの含有量は、特に制限されないが、三次元構造体１Ｌ当たり、好ましくは５〜１５０ｇであり、より好ましくは１５〜１００ｇである。三次元構造体１Ｌ当たりのアルミナの含有量が上記下限以上であると、貴金属を十分にアルミナに分散でき、より十分な耐久性を有する触媒が得られる。一方、アルミナの含有量が上記上限以下であると、貴金属と排気ガスとの接触状態が良好となり、排気ガスの酸化能がより十分に発揮され得る。
【００４９】  （ゼオライト）  本発明に係る下触媒層は、ゼオライトを含むことが好ましい。すなわち、本発明の特に好ましい形態では、本発明に係る下触媒層は、アルミナおよびゼオライトを含む。また、本発明に係る上触媒層は、ゼオライトを含むことができるが、含まなくても良く、ゼオライトを含まないことが好ましい。すなわち、本発明の特に好ましい形態では、本発明に係る上触媒層は、アルミナを含みかつゼオライトを実質的に含まない（特にゼオライトの含有量＝０〜５質量％、好ましくは約０質量％）。
【００５０】  本発明の触媒に用いられるゼオライト（含水アルミノケイ酸塩）は、排気ガス中の炭化水素（ＨＣ）を吸着できる。ゼオライトの種類は、特に制限されず、天然物、合成物のいずれのものであっても使用することができる。具体的には、Ａ型、Ｘ型、Ｙ型、Ｌ型、ベータ型（ＢＥＡ型）、ＺＳＭ型、ＣＨＡ型、フェリエライト型、リンデ型、フォージャサイト型、ＭＣＭ−２２型、モルデナイト型などを用いることができる。
【００５１】  また、ゼオライトのＢＥＴ比表面積は、特に制限されないが、排気ガス中の炭化水素（ＨＣ）の吸着性の観点から、好ましくは３２０〜８３０ｍ２／ｇ、より好ましくは３９０〜８３０ｍ２／ｇである。このような比表面積であれば、排気ガス中のＨＣを十分吸着できる。
【００５２】  ゼオライトの形状は、特に制限されず、例えば、粒状、微粒子状、粉末状、円筒状、円錐状、角柱状、立方体状、角錐状、不定形状など、いずれの形状であってもよいが、好ましくは、粒状、微粒子状、粉末状であり、より好ましくは粉末状である。ゼオライトが粒状、微粒子状、粉末状である場合の、ゼオライトの平均一次粒径は、好ましくは５〜２０ｎｍであり、より好ましくは５〜１０ｎｍである。また、ゼオライトの平均二次粒径は、好ましくは０．３〜８．１μｍであり、より好ましくは０．４〜３．７μｍである。なお、上記アルミナと同様であるが、ゼオライトの大きさは、原料ゼオライトの大きさとする。このため、例えば、実施例に記載されるように、上記範囲の大きさのゼオライトを含むスラリーを湿式粉砕する場合には、湿式粉砕後のゼオライトの大きさは湿式粉砕前の大きさより小さくなる（即ち、触媒層中のゼオライトの大きさが小さくなり、場合によっては上記範囲から外れる）場合がある。このような範囲であれば、排気ガス中のＨＣを十分吸着できる。なお、本明細書において、ゼオライトの形状及び平均一次粒径は、透過型電子顕微鏡（ＴＥＭ）によって測定することができる。
【００５３】  ゼオライトの含有量（担持量）は、特に制限されない。本発明の下触媒層および上触媒層、さらに他の層を含む触媒全体での、ゼオライトの含有量（担持量）は、三次元構造体１リットル当たり、好ましくは０〜３００ｇ、より好ましくは０〜１００ｇ、さらに好ましくは０ｇ以上６０ｇ未満である。また、下触媒層中のゼオライトの含有量は、特に制限されないが、三次元構造体１Ｌ当たり、好ましくは０〜３００ｇ、より好ましくは０〜１００ｇ、さらに好ましくは０ｇ以上６０ｇ未満であり、特に好ましくは５ｇを超えて５０ｇ未満である。上触媒層がゼオライトを含む場合に、上触媒層中のゼオライトの含有量は、特に制限されないが、三次元構造体１Ｌ当たり、好ましくは０〜３００ｇ、より好ましくは０ｇ以上１００ｇ未満、さらに好ましくは０〜６０ｇである。上記範囲であれば、排気ガス中のＨＣを十分吸着できる。
【００５４】  本発明による触媒がアルミナおよびゼオライトを含む場合のアルミナとゼオライトとの混合比は特に制限されない。具体的には、本発明の下触媒層および上触媒層、さらに他の層を含む触媒全体での、アルミナとゼオライトとの混合比（質量比）は、好ましくは１０：０．５〜１：１０、より好ましくは１０：１〜１０：２０、最も好ましくは１０：１〜１０：１０である。また、下触媒層中のアルミナとゼオライトとの混合比（質量比）は、特に制限されないが、好ましくは１０：０．５〜１：１０、より好ましくは１０：１〜１０：２０、最も好ましくは１０：１〜１０：１０である。上触媒層がゼオライトを含む場合に、上触媒層中のアルミナとゼオライトとの混合比（質量比）は、特に制限されないが、好ましくは１０：０．５〜１：１０、より好ましくは１０：１〜１０：２０、最も好ましくは１０：１〜１０：１０である。このような比であれば、アルミナおよびゼオライトを三次元構造体上にウォッシュコートできる。このため、触媒成分と排気ガスとの接触面積を増加させると共に、ゼオライトが排気ガス中のＨＣを十分吸着できる。その結果、ＨＣとＮＯは分離され、ＮＯおよびＨＣの酸化性能をさらに高めることが可能となる。
【００５５】  （他の添加成分）  本発明に係る触媒は、貴金属、ならびにアルミナおよび／またはゼオライトに加えて、本発明の触媒の効果を低下させないものであれば、他の添加成分をさらに含んでもよい。ここで、他の添加成分としては、特に制限されず、当該分野において通常使用できる成分を同様にして使用できる。具体的には、アルカリ金属、アルカリ土類金属、希土類金属、またはそれらの酸化物、硫化物などが挙げられる。
【００５６】  アルカリ金属としては、リチウム、ナトリウム、カリウム、ルビジウムおよびセシウムが挙げられ、好ましくはカリウムである。また、アルカリ土類金属としては、カルシウム、ストロンチウムおよびバリウムが挙げられ、好ましくはバリウムである。ここで、アルカリ金属およびアルカリ土類金属は、それぞれ、単独で配合されてももしくは２種以上の混合物の形態で配合されても、または少なくとも一種のアルカリ金属および少なくとも一種のアルカリ土類金属を組み合わせて配合してもよい。アルカリ金属の含有量（担持量）は、特に制限されないが、酸化物換算で、三次元構造体１Ｌ当り、好ましくは０．５〜４０ｇ、より好ましくは１〜２５ｇ、特に好ましくは３〜１８ｇである。また、アルカリ土類金属の含有量（担持量）もまた、特に制限されないが、酸化物換算で、三次元構造体１Ｌ当り、好ましくは０．５〜４０ｇ、より好ましくは１〜２５ｇ、特に好ましくは３〜１８ｇである。
【００５７】  希土類金属としては、特に制限されないが、ランタン（Ｌａ）、ネオジム（Ｎｄ）、イットリウム（Ｙ）、スカンジウム（Ｓｃ）およびプラセオジム（Ｐｒ）などが挙げられる。これらのうち、ランタン、ネオジム、イットリウムおよびプラセオジムが好ましく、ランタンおよびプラセオジムがより好ましい。これらの希土類金属は、単独で含有されていてもよいし、２種以上が組み合わされて含有されていてもよい。また、希土類金属は、金属そのままの形態であってもよいし、酸化物の形態であってもよい。
【００５８】  希土類金属の含有量（担持量）は、特に制限されない。本発明の下触媒層および上触媒層、さらに他の層を含む触媒全体での、希土類金属の含有量（担持量）は、酸化物換算で、三次元構造体１Ｌ当り、好ましくは０．５〜４０ｇ、より好ましくは１〜２５ｇ、特に好ましくは２〜１２ｇである。また、下触媒層中の希土類金属の含有量は、特に制限されないが、酸化物換算で、三次元構造体１Ｌ当り、好ましくは０．２５〜２０ｇ、より好ましくは０．５〜１２．５ｇ、特に好ましくは１〜６ｇである。また、上触媒層中の希土類金属の含有量は、特に制限されないが、酸化物換算で、三次元構造体１Ｌ当り、好ましくは０．２５〜２０ｇ、より好ましくは０．５〜１２．５ｇ、特に好ましくは１〜６ｇである。
【００５９】  （空孔連結物質）  空孔連結物質によって、上触媒層中に空孔連結物質由来の細孔を形成することができる。また、空孔連結物質の種類および空孔連結条件（特に燃焼分解温度及び空孔連結温度）によって、上触媒層の細孔径分布を適切に制御することができる。上触媒層において、細孔径が小さい細孔（以下、細孔１とも称する）の大部分は、通常、アルミナおよび／またはゼオライトに存在する細孔であると推測される。一方、空孔連結物質を含むスラリーの塗膜を後述する空孔連結工程において熱処理を施すと、空孔連結物質が燃焼してガス塊を発生して、アルミナおよび／またはゼオライトに存在する細孔より大きな細孔（以下、細孔２とも称する）及び細孔２より大きい細孔（以下、細孔３とも称する）を上触媒層中に形成する。次に、空孔連結工程後の塗膜に、後述する焼成工程を施すと、空孔連結物質が一気に燃焼してガス塊を発生して、大きな細孔（細孔３）をさらに上触媒層中に形成する。このようにスラリーに空孔連結物質を配合することによって、後述の（ｈ）空孔連結工程や（ｉ）焼成工程で、アルミナやゼオライトが有する細孔（細孔１）より大きな細孔（細孔２、３）が効率よく形成できる。また、細孔２、３は空孔連結物質の燃焼により形成されるため、細孔２、３は相互に連通した状態で、さらに細孔１とも連通した状態で、上触媒層中に存在する。なお、上記は推測であり、本発明は上記推測によって限定されない。
【００６０】  なお、「触媒が空孔連結物質由来の細孔（空孔連結細孔）を有する」ことは、元素分析などの公知の方法によって決定できる。例えば、空孔連結物質が炭素原子を含む場合には、元素分析などの公知の方法によって触媒中の炭素含有量を測定することによって空孔連結物質使用の有無を調べることができる。より詳細には、触媒の炭素（Ｃ）量（Ｃ１量（質量％））を元素分析により測定する。この炭素量が０．０４質量％以上である場合には、触媒は空孔連結物質由来の細孔を有すると判断する。なお、本明細書において、触媒の炭素量は下記方法に従って、測定される。触媒を裁断し、触媒中心付近で触媒端面から５０〜７０ｍｍの中央付近を採取し、採取したものをマイクロスコープを用いながら、上触媒層を剥がしとることによって、元素分析用のサンプルを調製する。元素分析は、全自動元素分析装置  ｖａｒｉｏ  ＥＬ  ｃｕｂｅ（エレメンター・ジャパン株式会社製）を用いて、製造社の指示に従って行う。
【００６１】  上記において、細孔１は、特に制限されないが、水銀圧入法によって測定した細孔径分布において、通常０．００１μｍ以上０．１μｍ以下（好ましくは０．００７μｍを超えて０．０１７μｍ未満）での細孔径にピークを有する。また、細孔２は、特に制限されないが、水銀圧入法によって測定した細孔径分布において、通常０．２μｍ以上１．８μｍ未満（好ましくは０．４μｍを超えて１．４μｍ未満、より好ましくは０．５μｍを超えて１．３μｍ未満、さらに好ましくは０．６μｍ以上１．２μｍ未満、特に好ましくは０．８０μｍ以上１．１５μｍ未満）の細孔径にピークを有する。また、細孔３は、特に制限されないが、水銀圧入法によって測定した細孔径分布において、通常１．５μｍ以上５．０μｍ以下（好ましくは１．７μｍを超えて４．５μｍ未満、より好ましくは２．１μｍを超えて３．５μｍ未満）の細孔径にピークを有する。本明細書において、「ピーク」は、差分細孔容量（ｄＶ）を細孔径（Ｄ）の対数扱いの差分値（ｄ（ｌｏｇＤ））で割った値（ｄＶ／ｄ（ｌｏｇＤ））をＤに対してプロットして得られる細孔径分布（微分細孔径分布）曲線中のピークであり、かつ、このピークでのｌｏｇ微分細孔容積が全細孔容積の２．５％を超えるものである。このため、ｌｏｇ微分細孔容積が全細孔容積の２．５％以下であるものは「ピーク」には含まれないものとする。また、本明細書において、「水銀圧入法によって測定した細孔径分布における細孔径」とは、下記実施例−細孔径分布測定−に記載の方法により求められる細孔径分布において上記ピークに対応する細孔径を意味する。
【００６２】  空孔連結物質は、３００℃以上４５０℃未満の燃焼分解温度を有する。ここで、空孔連結物質の燃焼分解温度が３００℃未満であると、後述する（ｇ）乾燥工程で除去できなかった水の蒸発と空孔連結物質の燃焼が同時に起こるため、細孔２、３が適切に形成されない。また、空孔連結物質の燃焼分解温度が４５０℃以上であると、空孔連結物質の燃焼分解温度と（ｉ）焼成工程における焼成温度とが近くなるため硝酸塩の分解と有機成分の燃焼が同時並行で進む。このため、やはり細孔２、３が適切に形成されない。細孔２、３のより適切な形成（制御しやすさ）、操作性などを考慮すると、空孔連結物質の燃焼分解温度は、好ましくは３１０〜４３０℃、より好ましくは３２０℃以上４００℃未満、特に好ましくは３５０℃を超えて３９０℃以下である。燃焼分解温度が前記範囲であれば、スラリー中の他の有機成分の燃焼分解温度と近く、細孔（空孔）の連結がより効率良く進行する。このような燃焼分解温度を有する空孔連結物質としては、以下に制限されないが、ポリメタクリル酸メチル（燃焼分解温度：３７３℃）、ライススターチ（燃焼分解温度：３２０℃）、メラミンシアヌレートなどが挙げられる。これらのうち、ポリメタクリル酸メチル、ライススターチが好ましく、ポリメタクリル酸メチルがより好ましい。ここで、燃焼分解温度は公知の方法によって測定できるが、ＴＧ−ＤＴＡ（Thermogravimetry-Differential Thermal Analysis：熱重量示差熱分析）を用いて測定することが好ましい。本明細書では、燃焼分解温度は下記実施例に記載の方法によって測定される。
【００６３】  空孔連結物質の平均粒子径は、特に制限されないが、上触媒層の好適な細孔２、３の形成（細孔径分布）を得るための重要な因子の一つである。空孔連結物質の平均粒子径は、好ましくは０．４μｍ超、より好ましくは１μｍ超、さらに好ましくは２μｍ以上、特に好ましくは３μｍ以上である。また、空孔連結物質の平均粒子径の上限は、本発明に係る好適な細孔径分布を得るためには、好ましくは１５μｍ未満、より好ましくは１０μｍ未満、さらに好ましくは６μｍ以下、特に好ましくは５μｍ以下である。すなわち、本発明の好ましい形態では、空孔連結物質の平均粒子径が０．４μｍ超１５μｍ未満である。本発明のより好ましい形態では、空孔連結物質の平均粒子径が１μｍ超１０μｍ未満である。本発明のさらにより好ましい形態では、空孔連結物質の平均粒子径が２μｍ以上６μｍ以下（特に３μｍ以上５μｍ以下）である。なお、上記空孔連結物質の平均粒子径は、走査型電子顕微鏡像から、任意の粒子を無作為に選んで１００個の直径を測定し、その数平均値を算出することによって求められる。
【００６４】  空孔連結物質の使用量（投入量）は、特に制限されないが、上触媒層の好適な細孔２、３の形成（細孔径分布）を得るための重要な因子の一つである。空孔連結物質の量は、上触媒層中の全固形分に対して、固形物換算で、好ましくは１５質量％以下であり、より好ましくは１０質量％以下である。なお、上記「上触媒層中の全固形分」とは、上触媒層形成用スラリーの塗膜を１０００℃で加熱した際の全固形分を意図し、貴金属（金属状態）、アルミナおよび／またはゼオライト、ならびに必要に応じて添加される他の成分が含まれる。他の成分の１０００℃加熱時における存在状態は、各成分により異なるが、通常は酸化物または硫酸化物の状態で存在する。なお、加熱は空気雰囲気下で行われる。スラリー中の空孔連結物質の含有量の下限は、特に制限されないが、通常、上触媒層中の全固形分に対して、固形物換算で、１質量％以上であり、好ましくは２質量％以上である。すなわち、本発明の好ましい形態では、空孔連結物質を、上触媒層中の全固形分に対して、１質量％以上１５質量％以下の割合（固形分換算）になるように混合する。本発明のより好ましい形態では、空孔連結物質を、上触媒層中の全固形分に対して、２質量％以上１０質量％以下（固形分換算）の割合になるように混合する。または、空孔連結物質の使用量（投入量）は、上触媒層形成用スラリー中の空孔連結物質の含有量が、固形物換算で、好ましくは１５質量％以下であり、より好ましくは１０質量％以下である。なお、スラリー中の空孔連結物質の含有量の下限は、特に制限されないが、通常、１質量％以上であり、好ましくは２質量％以上である。すなわち、本発明の好ましい形態では、空孔連結物質を、スラリー中の空孔連結物質の含有量が固形分換算で１質量％以上１５質量％以下の割合になるように混合する。本発明のより好ましい形態では、空孔連結物質を、スラリー中の空孔連結物質の含有量が固形分換算で２質量％以上１０質量％以下の割合になるように混合する。このような量であれば、空孔連結物質により、適度な大きさの細孔２、３をより容易にかつ適切な細孔容積で形成できる。また、細孔１、２、３をより容易に相互に連通できる。なお、このような細孔１、２、３の存在は、例えば、下記「細孔径分布測定」により触媒の細孔径分布を求めることにより確認できる。
【００６５】  −細孔径分布測定−  ２００℃で１時間減圧処理した後、１〜６０，０００ｐｓｉａ（測定細孔径０．００１〜１０００μｍに相当）の測定圧力で水銀圧入曲線を測定することにより、各触媒の細孔径分布（微分細孔径分布）を求める。ここで、水銀圧入法は、毛細管現象の法則に基づき、例えば、水銀および円筒細孔の場合には、この法則は式：Ｄ＝−（１／Ｐ）４γｃｏｓθで表される（Ｄは細孔径（μｍ）を表わし；Ｐは測定圧力（ｐｓｉａ）を表わし；γは表面張力（ｄｙｎ／ｃｍ）を表わし；θは接触角（°）を表わす）。すなわち、水銀圧入法は、測定圧力Ｐの関数としての細孔への進入水銀体積を測定するものである。細孔径分布は、Ｐ（測定圧力）を関数として算出されたＤ（細孔径）の分布である。全細孔容積は、測定時の最大圧力までに水銀が圧入された細孔容積の積算値（ｃｃ（ｍＬ））を触媒質量（ｇ）で割った値である。また、平均細孔径（直径）は、Ｐの関数として算出されたＤの平均値である。なお、水銀の表面張力は４８４ｄｙｎ／ｃｍ、接触角は１３０°とする。
【００６６】  上触媒層および下触媒層の平均厚みは、走査型電子顕微鏡やマイクロスコープなどで耐火性三次元構造を含む触媒の断面観察により測定できる。空孔連結物質を含むスラリーを三次元構造体にコートした場合の触媒層の平均厚みは、同じ材料を同じ量担持した触媒において空孔連結物質を含まないスラリーをコートした場合の触媒層の平均厚みよりも、触媒担持量が同等であっても、厚くなることが好ましい。上触媒層および下触媒層を含む触媒層全体の厚みは、好ましくは５０μｍ〜６００μｍであり、より好ましくは、は１１０μｍ〜３５０μｍであり、さらに好ましくは１７０μｍ〜３２０μｍである。上触媒層の平均厚みは、好ましくは２５μｍ〜３００μｍであり、より好ましくは、は３０μｍ〜１００μｍであり、さらに好ましくは４０μｍ〜８０μｍである。また、下触媒層の平均厚みは、好ましくは２５μｍ〜３００μｍであり、より好ましくは、は８０μｍ〜２５０μｍであり、さらに好ましくは１３０μｍ〜２４０μｍである。
【００６７】  また、触媒中の元素分析を行い、炭素含有量（Ｃ量）を調べることで空孔連結物質使用の有無を調べることができる。空孔連結物質を用いた上触媒層形成用スラリーをコートした上触媒層と空孔連結物質を含まない下触媒層形成用スラリーをコートした下触媒層の炭素（Ｃ）量の元素分析を行うことができる。また、触媒成分がコートされたコージェライト担体をコートされた面が見える方向で裁断し、担体成分を含まないようにコートされた触媒成分を針等でコージェライト担体から剥がしとることができる。この時、マイクロスコープなどを用いることで、上層と下層の色の違いから上層のみ、または、下層のみを剥がしとることが可能である。剥がしとった粉体をメノウ鉢で粉砕することで、分析サンプルとする。上触媒層のＣ量が下触媒層のＣ量よりも多いことが好ましい。また、例えば、空孔連結物質が炭素原子を含む場合には、元素分析などの公知の方法によって上触媒層中の炭素含有量を測定することによって空孔連結物質使用の有無を調べることができる。より詳細には、上記したように調製した分析サンプルについて、上触媒層の炭素（Ｃ）量（Ｃ１量（質量％））を元素分析により測定する。この炭素量が０．０４質量％以上である場合には、上触媒層は空孔連結物質由来の細孔を有すると判断する。元素分析は、全自動元素分析装置  ｖａｒｉｏ  ＥＬ  ｃｕｂｅ（エレメンター・ジャパン株式会社製）を用いて、製造社の指示に従って行う。
【００６８】  また、ＳＥＭ−ＥＤＳにて、各触媒層のＣ量を調べることでも空孔連結物質使用の有無を検出することができる。空孔連結物質を用いた上触媒層形成用スラリーをコートした上触媒層と空孔連結物質を含まない下触媒層形成用スラリーをコートした下触媒層の炭素（Ｃ）量のＥＤＳ分析を行うことができ、上触媒層のＣ量が下触媒層のＣ量よりも多いことが好ましい。
【００６９】  ＜排気ガス酸化用触媒の製造方法＞  本発明の排気ガス酸化用触媒は、公知の手法を適宜参照することにより製造することができるが、上述したように、本発明の触媒の上触媒層は、空孔連結物質由来の細孔を有する。このような構造を得るためには、触媒成分に加えて特定の燃焼分解温度（３００℃以上４５０℃未満）を有する空孔連結物質を含むスラリーを下触媒層に塗布した後、上記燃焼分解温度に対して特定の温度差で保持（熱処理）することが重要である。
【００７０】  すなわち、本発明は、貴金属源と、アルミナおよび／またはゼオライトと、を混合して下触媒層形成用スラリーを調製し、前記下触媒層形成用スラリーを三次元構造体に塗布し、貴金属ならびに、アルミナおよび／またはゼオライトとを含む下触媒層を前記三次元構造体に形成した後、燃焼分解温度が３００℃以上４５０℃未満である空孔連結物質と、貴金属源と、アルミナおよび／またはゼオライトと、を混合して上触媒層形成用スラリーを調製し、前記上触媒層形成用スラリーを前記下触媒層の上に塗布した後、前記燃焼分解温度に対して−１７０℃を超えて−２０℃以下の温度で酸素含有ガス中で保持して、貴金属ならびに、アルミナおよび／またはゼオライトを含む上触媒層を前記下触媒層の上に形成することを有する、排気ガス酸化用触媒の製造方法をも提供する（本発明の第２）。このように特定の空孔連結物質を用いて特定の温度条件で熱処理を行うことにより、本発明に係る上触媒層を好適に形成できる。
【００７１】  以下では、本発明の好ましい形態として、（ａ）下触媒層形成用スラリー調製工程、（ｂ）下触媒層形成用スラリー塗布工程、（ｃ）乾燥工程、（ｄ）焼成工程、（ｅ）上触媒層形成用スラリー調製工程、（ｆ）上触媒層形成用スラリー塗布工程、（ｇ）乾燥工程、（ｈ）空孔連結工程、および（ｉ）焼成工程を含む本発明の排気ガス酸化用触媒の製造方法を説明する。なお、上記本発明の特徴部分（（ｈ）空孔連結工程））以外の形態については、下記以外の公知の方法を同様にしてまたは適宜修飾して適用でき、下記好ましい形態によってのみに本発明は限定されない。
【００７２】  （ａ）下触媒層形成用スラリー調製工程  本工程では、貴金属源、アルミナおよび／またはゼオライトならびに必要であれば他の添加成分を混合して下触媒層形成用スラリーを調製する［最終的に各触媒成分（貴金属、アルミナ、ゼオライト等）となる原料を含む下触媒層形成用スラリーを調製する］。下触媒層形成用スラリーは、各触媒成分の原料を水性媒体中で混合し、湿式粉砕することにより調製される。なお、各触媒成分の原料は、当該分野において使用される通常材料を適宜採用することができる。例えば、アルミナやゼオライトは上記（種類、担持量など）と同様であるため、ここでは説明を省略する。また、本発明の触媒が他の添加成分を含む場合も、各添加成分は上記（種類、担持量など）と同様であるため、ここでは説明を省略する。なお、貴金属源、アルミナ、ゼオライトおよび他の添加成分の説明は、上記したのと同様であるため、ここでは説明を省略する。また、下触媒層形成用スラリーには空孔連結物質を添加しない。
【００７３】  水性媒体としては、水（純水、超純水、脱イオン水、蒸留水等）、エタノール、２−プロパノールなどの低級アルコール、有機系のアルカリ水溶液などを使用することができる。中でも、水、低級アルコールを使用することが好ましく、水を使用することがより好ましい。水性媒体の量は、特に制限されないが、下触媒層形成用スラリー中の固形分の割合（固形分質量濃度）が５〜６０質量％、より好ましくは１０〜５０質量％となるような量であることが好ましい。
【００７４】  ここで、貴金属源、アルミナおよび／またはゼオライト、他の添加成分などの添加順序は、特に制限されず、一括して水性媒体中に投入してもまたは適切な順番で別々に添加してもよい。例えば、水性媒体にアルミナを添加し、５分間〜２４時間攪拌した後、貴金属源を添加し、５分間〜２４時間攪拌した後、ゼオライトや他の添加成分を添加することもできる。または、水性媒体にゼオライトを添加し、５分間〜２４時間攪拌した後、貴金属源を添加し、５分間〜２４時間攪拌した後、アルミナや他の添加成分を添加することもできる（方法Ｂ）。または、水性媒体に貴金属源、アルミナおよび／またはゼオライトならびに他の添加成分を添加し、５分間〜２４時間攪拌してもよい（方法Ｃ）。上記において、各原料を添加した後の混合物（スラリー）のｐＨを６以上、好ましく７以上８未満に調整することが好ましい。このため、各添加工程後の混合物（スラリー）のｐＨが８以上である場合は、塩酸、硫酸、硝酸、炭酸などの酸を用いて、ｐＨを８未満に調整することが好ましい。また、各添加工程後の混合物（スラリー）のｐＨが６未満である場合には、アンモニア、水酸化ナトリウム、水酸化カリウム、炭酸ナトリウム、炭酸カリウムなどの塩基を用いて、ｐＨを６以上、好ましくは７以上に調整することが好ましい。
【００７５】  次に、このようにして得られたスラリーを湿式粉砕する。ここで、湿式粉砕は、例えば、ボールミル、ビーズミルなどを用いた公知の手法により行うことができる。また、湿式粉砕条件は、特に制限されない。例えば、５０〜５０００回転／分の回転速度で５分間〜５時間湿式粉砕することが好ましい。このような条件で湿式粉砕することにより、固形分の平均粒子径が５μｍ程度（またはこれ以下）となる。なお、上記攪拌を湿式粉砕によって行ってもよい。
【００７６】  （ｂ）下触媒層形成用スラリー塗布工程  本工程では、上記（ａ）下触媒層形成用スラリー調製工程において得られた下触媒層形成用スラリーを三次元構造体に塗布する。下触媒層形成用スラリーを三次元構造体上に塗布する方法は、ウォッシュコートなどの公知の方法を適宜採用することができる。また、スラリーの塗布量は、スラリー中の固体物の量、及び形成する触媒層の厚さに応じて当業者が適宜設定することができる。スラリーの塗布量は、好ましくは、貴金属およびアルミナおよび／またはゼオライト、ならびに（含む場合には）任意の他の添加成分が上記したような含有量（担持量）となるような量である。
【００７７】  （ｃ）乾燥工程  乾燥工程は、上記（ｂ）下触媒層形成用スラリー塗布工程において塗布された三次元構造体上の下触媒層形成用スラリーの塗膜を乾燥する工程である。
【００７８】  乾燥工程では、空気中で、好ましくは５０〜１７０℃、より好ましくは７０〜１５０℃の温度で、５分間〜１０時間、好ましくは１５分間〜３時間、三次元構造体に塗布された下触媒層形成用スラリーの塗膜を乾燥する。
【００７９】  （ｄ）焼成工程  本工程では、上記（ｃ）後に、塗膜を焼成する。これにより、触媒成分（貴金属、アルミナ、ゼオライト等）が三次元構造体に付着する。また、触媒層中に残存している窒素含有成分、水素含有成分、炭素含有成分が除去される。
【００８０】  ここで、焼成条件は、特に制限されない。例えば、焼成を、空気中で、４４０℃〜８００℃、好ましくは４５０℃〜６１０℃、より好ましくは４５０℃〜５５５℃の温度で、１０分間〜３時間、好ましくは１５分間〜１時間、行う。このような条件であれば、触媒成分（貴金属、アルミナ、ゼオライト等）を効率よく三次元構造体に付着できる。
【００８１】  また、焼成は、空気等のガスを流しながら行うことが好ましい。当該操作によっても、有機成分をより効率よく除去できる。ここで、ガスを流す速度（ガス流速）は、特に制限されないが、好ましくは０．１ｍ／秒以上、より好ましくは０．２〜１．２ｍ／秒である。
【００８２】  本工程により、下触媒層が三次元構造体上に形成される。
【００８３】  （ｅ）上触媒層形成用スラリー調製工程  本工程では、空孔連結物質、貴金属源、アルミナおよび／またはゼオライトならびに必要であれば他の添加成分を混合して上触媒層形成用スラリーを調製する［最終的に各触媒成分（貴金属、アルミナ、ゼオライト等）となる原料および空孔連結物質を含む上触媒層形成用スラリーを調製する］。上触媒層形成用スラリーは、各触媒成分の原料および空孔連結物質を水性媒体中で混合し、湿式粉砕することにより調製される。なお、各触媒成分の原料は、当該分野において使用される通常材料を適宜採用することができる。例えば、アルミナやゼオライトは上記（種類、担持量など）と同様であるため、ここでは説明を省略する。また、本発明の触媒が他の添加成分を含む場合も、各添加成分は上記（種類、担持量など）と同様であるため、ここでは説明を省略する。なお、空孔連結物質、貴金属源、アルミナ、ゼオライトおよび他の添加成分の説明は、上記したのと同様であるため、ここでは説明を省略する。
【００８４】  水性媒体としては、水（純水、超純水、脱イオン水、蒸留水等）、エタノール、２−プロパノールなどの低級アルコール、有機系のアルカリ水溶液などを使用することができる。中でも、水、低級アルコールを使用することが好ましく、水を使用することがより好ましい。水性媒体の量は、特に制限されないが、上触媒層形成用スラリー中の固形分の割合（固形分質量濃度）が５〜６０質量％、より好ましくは１０〜５０質量％となるような量であることが好ましい。固形分の割合は、上述のスラリーをるつぼに入れ、５５０℃で３０分間空気中にて焼成を行う前のスラリーの質量に対する、５５０℃で３０分間空気中にて焼成した後に残存している固形分の質量の割合から算出することができる。
【００８５】  ここで、貴金属源、アルミナおよび／またはゼオライト、空孔連結物質、他の添加成分などの添加順序は、特に制限されず、一括して水性媒体中に投入してもまたは適切な順番で別々に添加してもよい。例えば、水性媒体に、アルミナおよび／またはゼオライトならびに空孔連結物質を添加し、５分間〜２４時間攪拌した後、貴金属源を添加し、５分間〜２４時間攪拌した後、ゼオライト等のその他の添加成分を添加することもできる。または、水性媒体にアルミナまたはゼオライトを添加し、５分間〜２４時間攪拌した後、空孔連結物質を添加し、５分間〜２４時間攪拌した後、貴金属源を添加し、５分間〜２４時間攪拌した後、ゼオライトまたはアルミナや他の添加成分を添加することもできる。または、水性媒体にアルミナまたはゼオライトを添加し、５分間〜２４時間攪拌した後、貴金属源を添加し、５分間〜２４時間攪拌した後、空孔連結物質を添加し、５分間〜２４時間攪拌した後、ゼオライトまたはアルミナや他の添加成分を添加することもできる。または、水性媒体に貴金属源、アルミナまたはゼオライト、他の添加成分、および空孔連結物質を添加し、５分間〜２４時間攪拌することもできる。上記において、各原料を添加した後の混合物（スラリー）のｐＨを６以上、好ましくは７以上８未満に調整することが好ましい。このため、各添加工程後の混合物（スラリー）のｐＨが８以上である場合は、塩酸、硫酸、硝酸、炭酸などの酸を用いて、ｐＨを８未満に調整することが好ましい。また、各添加工程後の混合物（スラリー）のｐＨが６未満である場合には、アンモニア、水酸化ナトリウム、水酸化カリウム、炭酸ナトリウム、炭酸カリウムなどの塩基を用いて、ｐＨを６以上、好ましくは７以上に調整することが好ましい。
【００８６】  次に、このようにして得られたスラリーを湿式粉砕する。ここで、湿式粉砕は、例えば、ボールミル、ビーズミルなどを用いた公知の手法により行うことができる。また、湿式粉砕条件は、特に制限されない。例えば、５０〜５０００回転／分の回転速度で５分間〜５時間湿式粉砕することが好ましい。このような条件で湿式粉砕することにより、固形分の平均粒子径が５μｍ程度（またはこれ以下）となる。なお、上記攪拌を湿式粉砕によって行ってもよい。
【００８７】  （ｆ）上触媒層形成用スラリー塗布工程  本工程では、上記（ｅ）上触媒層形成用スラリー調製工程において得られた上触媒層形成用スラリーを、上記（ｄ）焼成工程で形成された下触媒層に塗布する。上触媒層形成用スラリーを下触媒層の上に塗布する方法は、ウォッシュコートなどの公知の方法を適宜採用することができる。また、スラリーの塗布量は、スラリー中の固体物の量、及び形成する触媒層の厚さに応じて当業者が適宜設定することができる。スラリーの塗布量は、好ましくは、貴金属およびアルミナおよび／またはゼオライト、ならびに（含む場合には）任意の他の添加成分が上記したような含有量（担持量）となるような量である。
【００８８】  （ｇ）乾燥工程  本工程では、上記（ｆ）下触媒層形成用スラリー塗布工程において塗布された下触媒層上の上触媒層形成用スラリーの塗膜を乾燥する工程である。乾燥工程では、空気中で、好ましくは５０〜１７０℃、より好ましくは７０〜１５０℃の温度で、５分間〜１０時間、好ましくは１５分間〜３時間、三次元構造体に塗布された下触媒層形成用スラリーの塗膜を乾燥する。
【００８９】  （ｈ）空孔連結工程  本工程では、上記（ｇ）にて得られた上触媒層形成用スラリーの塗膜（上触媒前駆層）を、燃焼分解温度に対して−１７０℃を超えて−２０℃以下の温度で空気中で熱処理（保持）する。上述したように、本工程により、空孔連結物質を燃焼分解させて、上触媒層形成用スラリーの塗膜（上触媒前駆層）中の空孔連結物質をガス塊として除去し、細孔２、３を形成すると共に細孔１、２、３を相互に連結させる。これに対して、空孔連結工程を経ずに、乾燥工程後焼成工程を行う場合には、空孔連結物質由来の細孔を有する上触媒層が得られないため、所望の排気ガスの酸化性能が発揮されない。
【００９０】  本工程での熱処理温度は、燃焼分解温度に対して−１７０℃を超えて−２０℃以下である。なお、空孔連結物質は、燃焼分解温度の約−５０℃付近から燃焼・分解が開始する。しかし、熱処理温度が燃焼分解温度に対して−１７０℃以下であると、空孔連結物質が十分燃焼せずに十分量のガス塊を発生できず、次工程の（ｉ）焼成工程で空孔連結物質が一気に燃焼してしまう。このため、細孔３が優先して形成され、細孔２が十分に形成できない。また、熱処理温度が燃焼分解温度に対して−２０℃を超えると、空孔連結物質が一気に燃焼してしまうため、過度に大きな細孔が形成されてしまう（細孔２が形成されにくいまたは形成されない）。このため、排気ガスの拡散性が良くなりすぎ、触媒成分と接触せずに通過する排気ガスが増え、結果、排気ガスの酸化性能（特にＣＯ、ＮＯの酸化性能）が低下してしまう。熱処理温度は、燃焼分解温度に対して、好ましくは−１５０℃以上−３０℃以下、より好ましくは−１２０℃以上−４０℃以下、特に好ましくは−１００℃以上−５０℃以下である。また、熱処理温度としては、好ましくは１８０〜４００℃、より好ましくは２００〜３５０℃、特に好ましくは２２０〜３２０℃である。このような熱処理温度で空孔連結物質を燃焼させることにより、細孔２、３が適切に上触媒層中に形成できる。また、熱処理時間は、特に制限されないが、好ましくは１０分間〜３時間、好ましくは１５分間〜１時間である。このような熱処理時間で空孔連結物質を燃焼させることにより、細孔２、３が適切に上触媒層中に形成できる。
【００９１】  空孔連結工程での熱処理は、酸素含有ガス中で行われ、酸素含有ガスを流しながら行うことが好ましい。酸素含有ガスは、特に制限されず、空気、酸素ガス、酸素ガスと不活性ガス（例えば、窒素ガス、アルゴンガス）との混合ガスなどが用いられる。当該操作により、有機成分（特に空孔連結物質）をより効率よく除去できる。ここで、酸素含有ガスを流す速度（ガス流速）は、特に制限されないが、好ましくは０．１ｍ／秒以上、より好ましくは０．２〜１．２ｍ／秒である。
【００９２】  （ｉ）焼成工程  本工程では、上記（ｈ）空孔連結工程を経た後の塗膜を焼成する。これにより、触媒成分（貴金属、アルミナ、ゼオライト等）が下触媒層の上に付着する。また、触媒層中に残存している窒素含有成分、水素含有成分、炭素含有成分が除去される。
【００９３】  ここで、焼成条件は、特に制限されない。例えば、焼成を、空気中で、４４０℃〜８００℃、好ましくは４５０℃〜６１０℃、より好ましくは４５０℃〜５５５℃の温度で、１０分間〜３時間、好ましくは１５分間〜１時間、行う。このような条件であれば、触媒成分（貴金属、アルミナ、ゼオライト等）を効率よく下触媒層の上に付着できる。
【００９４】  また、焼成は、空気等のガスを流しながら行うことが好ましい。当該操作によっても、有機成分（特に空孔連結物質）をより効率よく除去できる。ここで、ガスを流す速度（ガス流速）は、特に制限されないが、好ましくは０．１ｍ／秒以上、より好ましくは０．２〜１．２ｍ／秒である。
【００９５】  本工程により、上触媒層が下触媒層の上に形成されて、本発明の触媒が製造できる。
【００９６】  以上で説明した本発明に係る排気ガス酸化用触媒は、内燃機関、特にディーゼルエンジンから排出される排気ガス（炭化水素（ＨＣ）、一酸化炭素（ＣＯ）、一酸化窒素（ＮＯ）、特にＣＯ、ＮＯ）に対して高い酸化性能を発揮できる。したがって、本発明の排気ガス酸化用触媒は、ディーゼルエンジンから排出された排気ガスを酸化するための触媒として好適に使用される。
【００９７】  ＜排気ガスの酸化方法＞  本発明の第３は、上記排気ガス酸化用触媒、または、上記製造方法により製造された排気ガス酸化用触媒を用いて排気ガスを処理することを有する、排気ガスの酸化方法に関する。本発明の触媒は、ガソリンおよびディーゼルエンジン双方から排出される排気ガスを酸化することを目的として使用できるが、ディーゼルエンジンから排出される排気ガスを酸化することを目的として特に好適に使用できる。ゆえに、以下では、本発明に係る触媒を用いてディーゼルエンジンから排出される排気ガスを酸化する方法について説明する。なお、本発明は、下記に限定されない。
【００９８】  本発明の触媒は、ディーゼルエンジンから排出される排気ガス中の炭化水素（ＨＣ）、一酸化炭素（ＣＯ）、一酸化窒素（ＮＯ）、好ましくは、ＣＯ、ＮＯ、特にＮＯに対して高い酸化性能を発揮できる。ゆえに、本発明は、本発明の排気ガス酸化用触媒を用いてディーゼルエンジンから排出される排気ガスを処理する（特に排気ガス中の一酸化窒素（ＮＯ）を酸化する）ことを有する、ディーゼルエンジン排気ガスの酸化方法をも提供する。ディーゼルエンジンを用いて排気ガスの酸化率を測定するには、ＮＥＤＣモード、ＪＣ０８モード、ＷＬＴＣ、ＦＴＰ７５、ＦＴＰ１１９９、ＮＲＴＣ、ＮＲＳＣモードなど、排気ガス規制に対する評価モードを用いることが好ましい。例えば、ＮＥＤＣモードで評価を行う場合は、Ｕｎｉｔｅｄ  Ｎａｔｉｏｎｓ  Ｅｃｏｎｏｍｉｃ  Ｃｏｍｍｉｓｓｉｏｎ  ｆｏｒ  Ｅｕｒｏｐｅ、Ａｄｄｅｎｄｕｍ  ８２：Ｒｅｇｕｌａｔｉｏｎ  Ｎｏ．８３に従う。また、ＣＯ及びＨＣ酸化率、およびＮＯ２生成率（％）は、下式（Ｉ）に従って計算する。
【００９９】
【数１】
2020137201.tif 000003
【０１００】  ここで、排気ガス中のＣＯ濃度は、特に制限されないが、好ましくは１０〜５０，０００体積ｐｐｍ、より好ましくは５０〜１５，０００体積ｐｐｍ、さらに好ましくは５０〜５，０００体積ｐｐｍである。また、ＣＯ以外に排気ガス中にＨＣ、ＮＯが含まれていても処理することができる。
【０１０１】  上記形態において、排気ガス中のＨＣ濃度は、特に制限されないが、好ましくは１〜５００００体積ｐｐｍ、より好ましくは１０〜１００００体積ｐｐｍ、さらに好ましくは５０〜１０００体積ｐｐｍである。また、排気ガス中のＮＯ濃度もまた、特に制限されないが、好ましくは１〜１００００体積ｐｐｍ、より好ましくは１０〜５０００体積ｐｐｍ、さらに好ましくは２０〜１０００体積ｐｐｍである。
【０１０２】  また、ディーゼルエンジンから排出される排気ガスには、パティキュレート成分（粒子状物質、ＰＭ）が含まれる。このため、ＰＭを除去するために、フィルタ機能を有する三次元構造体を用いることが好ましい。または、ＰＭを除去するためのフィルタを別途設けてもよい。
【０１０３】  排気ガスの空間速度（ＳＶ）は、通常の速度であってもよいが、好ましくは１，０００〜５００，０００ｈｒ−１、より好ましくは５，０００〜２００，０００ｈｒ−１であり。また、ガス線速もまた、通常の速度であってもよいが、好ましくは０．１〜８．５ｍ／秒、より好ましくは０．２〜６．７ｍ／秒で接触させる。
【０１０４】  また、本発明の触媒は低温の排気ガスに対して優れた酸化の性能（特にＣＯ、ＮＯ）を維持、発揮できる。具体的には、本発明の触媒は、好ましくは５０〜６００℃、より好ましくは８０〜５００℃、最も好ましくは１００〜４５０℃の低温の排気ガスに対して優れた排気ガス酸化性能を発揮できる。同様にして、本発明の触媒は、長時間、高温の排気ガスに曝された時においても優れた酸化性能を維持、発揮できる。具体的には、本発明の触媒は、内燃機関からの６５０〜９００℃の高温の排気ガス（特に、ＨＣ、ＣＯ、ＮＯ、水蒸気等が含まれる）に長時間曝された後の５０〜６００℃の低温の排気ガスに対しても、優れた排気ガス処理効果（特にＣＯ、ＮＯ酸化性能）を発揮できる。このため、例えば、排気ガス酸化用触媒を内燃機関（ディーゼルエンジン）の排気ポートの排気流路中に設置し、高温の排気ガスを排気流路に長時間流入させた場合であっても、排気ガス（特にＣＯ及びＮＯ）を効率よく酸化できる。
【０１０５】  このため、上記したような本発明の触媒または上記したような方法によって製造される触媒は、温度が６５０〜９００℃、好ましくは７００℃〜８５０℃である排気ガスに曝されていてもよい。また、本発明の触媒を高温の排気ガスに曝す時間（排気ガスを流入させる時間）も、特に限定されるものではなく、例えば、１０〜８００時間、好ましくは１６〜５００時間、より好ましくは４０〜１００時間である。このような高温の排気ガスに曝された後にも本発明の触媒は、高い性能を有する。このように高温の排気ガスに曝された後の触媒の排気ガス酸化性能を調べるために、熱処理として、６５０〜９００℃の排気ガスに、１０〜３００時間曝す処理を触媒に施した後に、排気ガス酸化性能（触媒の劣化に対する耐性）を評価することが有効である。
【０１０６】  なお、本明細書において「排気ガスの温度」とは、触媒入口部における排気ガスの温度を意味する。ここで、「触媒入口部」とは、排気ガス酸化用触媒が設置された排気管における排気ガス流入側の触媒端面から内燃機関側に向かって１０ｃｍまでの部分を指し、かつ、排気管の長手方向（軸方向）の中心部分の箇所を指す。また、本明細書において「触媒床部」とは、上記排気管における排気ガス流入側の触媒端面から排気ガス流出側の触媒端面までの間の中央部分であり、かつ、排気管の横断面の中心部分の箇所（排気管の横断面が円形でない場合は、排気管の横断面の重心部分の箇所）を指す。
【実施例】
【０１０７】  本発明の効果を、以下の実施例および比較例を用いて説明する。ただし、本発明の技術的範囲が以下の実施例のみに制限されるわけではない。なお、下記実施例において、特記しない限り、操作は室温（２５℃）で行われた。また、特記しない限り、「％」および「部」は、それぞれ、「質量％」および「質量部」を意味する。【０１０８】  実施例１  Ｐｔ源としてジニトロジアンミン白金、Ｐｄ源として硝酸パラジウム、アルミナ原料として粉末状シリカ含有アルミナ（ＢＥＴ比表面積：１８０ｍ２／ｇ、平均二次粒子径：４５μｍ）、ゼオライト原料として粉末状ベータゼオライト（シリカ／アルミナ比（モル比）：３５〜４０、ＢＥＴ比表面積：５８２ｍ２／ｇ、平均二次粒子径：０．４〜０．６μｍ）、および酸化ランタン原料として酸化ランタン（Ｌａ２Ｏ３）を用いて、Ｐｔ：Ｐｄ：シリカ含有アルミナ（Ａｌ２Ｏ３）：ベータゼオライト：Ｌａ２Ｏ３の質量比が０．８３：０．４２：５０：２７：２となるように各原料を秤量した。秤量した各原料を脱イオン水に加え、３０分間攪拌した後、硝酸を加えることでｐＨを７以上８未満に調整し、混合分散液ａ１を作製した。次に、混合分散液ａ１をボールミルにて２００回転／分の回転速度で３０分間湿式粉砕することによって、スラリーＡ１（固形分質量濃度＝３５質量％）を作製した。なお、スラリーＡ１中の固形分の平均二次粒子径は、５．０μｍであった。【０１０９】  次に、このスラリーＡ１を、直径１１８．４ｍｍ、長さ１１８ｍｍの円柱状で１．３Ｌのコージェライト担体（セルの数：断面積１平方インチ当たりセル４００個）に、焼成後の担持量がコージェライト担体１リットルあたり８０．２５ｇとなるようにウォッシュコートした。次に１５０℃で２０分乾燥した後、５００℃で１時間の空気中で焼成を行い、コージェライト担体上に下触媒層を形成した前駆体Ａを得た。【０１１０】  次に、Ｐｔ源としてジニトロジアンミン白金、Ｐｄ源として硝酸パラジウム、アルミナ原料として粉末状シリカ含有アルミナ（ＢＥＴ比表面積：１８０ｍ２／ｇ、平均二次粒子径：４５μｍ）、および酸化ランタン原料として酸化ランタン（Ｌａ２Ｏ３）、空孔連結物質としてポリメタクリル酸メチル（平均粒子径：４μｍ）を用いて、Ｐｔ：Ｐｄ：シリカ含有アルミナ（Ａｌ２Ｏ３）：Ｌａ２Ｏ３：ポリメタクリル酸メチルの質量比が１．５：０．２５：６５：２：６．８となるように各原料を秤量した。秤量した各原料を脱イオン水に加え、３０分間攪拌した後、硝酸を加えてｐＨを７以上８未満に調整し、混合分散液ａ２を作製した。次に、混合分散液ａ２をボールミルにて２００回転／分の回転速度で３０分間湿式粉砕することによって、スラリーＡ２（固形分質量濃度＝２６質量％）を作製した。なお、スラリーＡ２中の固形分の平均二次粒子径は、５．０μｍであり、空孔連結物質の含有量（固形分換算）は、上触媒層中の全固形分（１０００℃で加熱した際の上触媒層中の全固形分、６８．７５質量部）に対して９．９質量％（６．８質量部）に相当する。【０１１１】  次に、このスラリーＡ２を、焼成後の担持量がコージェライト担体１リットルあたり６８．７５ｇとなるように前駆体Ａにウォッシュコートし、続いて１５０℃で２０分間乾燥を行った。次に、２８０℃で２０分間空気中で保持し（空孔連結工程）、空孔連結物質を燃焼分解させた。次に、空気中で５００℃で１時間焼成を行い、コージェライト担体上に下触媒層および上触媒層を形成した触媒Ａを得た。なお、触媒Ａは、コージェライト担体１リットル、Ｐｔ（金属換算）＝０．８３ｇ／Ｌ、Ｐｄ（金属換算）＝０．４２ｇ／Ｌ、シリカ含有アルミナ（Ａｌ２Ｏ３）（酸化物換算）＝５０ｇ／Ｌ、ベータゼオライト（酸化物換算）＝２７ｇ／Ｌおよび酸化ランタン（Ｌａ２Ｏ３）（酸化物換算）＝２ｇ／Ｌを含む下触媒層、ならびにＰｔ（金属換算）＝１．５ｇ／Ｌ、Ｐｄ（金属換算）＝０．２５ｇ／Ｌ、シリカ含有アルミナ（Ａｌ２Ｏ３）（酸化物換算）＝６５ｇ／Ｌおよび酸化ランタン（Ｌａ２Ｏ３）（酸化物換算）＝２ｇ／Ｌを含む上触媒層が、コージェライト担体上に下触媒層、上触媒層の順に二層の触媒層として担持されていた。【０１１２】  また、ポリメタクリル酸メチル（空孔連結物質）の燃焼分解温度を以下の方法にて示差熱・熱重量分析装置（ＴＧ−ＤＴＡ）を用いて測定したところ、３７３℃であった。このため、空孔連結工程における熱処理温度は、燃焼分解温度に対して−９３℃（＝２８０−３７３）であった。なお、ポリメタクリル酸メチル（空孔連結物質）は、３２１℃付近で燃焼を開始した。【０１１３】  −空孔連結物質の燃焼分解温度の測定方法−  ３０ｍｇの空孔連結物質（試料）を、キャリヤーガス（空気）を流通させたＴＧ−ＤＴＡ（ブルカー・エイエックスエス社製、商品名：ＴＧ−ＤＴＡ２０２０ＳＲ）の天秤にセットし、ベースラインが安定した後、１００ｍｌ／分で空気流通下、２５℃から８００℃まで１０℃／分の速度で昇温する条件下で、試料が燃焼分解するときの示差熱を測定する。ここで、燃焼分解とは、ＴＧ−ＤＴＡ測定データのＤＴＡプロファイルにおいて、試料３０ｍｇあたり１００μＶ以上の示差熱を発生し、その後、それ以上の示唆熱を発生しない状態を意味し、上記状態（示唆熱が最大の状態）を示す温度を「空孔連結物質の燃焼分解温度（℃）」とする。【０１１４】  比較例１  実施例１と同様の原料を用いて、Ｐｔ：Ｐｄ：シリカ含有アルミナ（Ａｌ２Ｏ３）：ベータゼオライト：Ｌａ２Ｏ３：ポリメタクリル酸メチルの質量比が０．８３：０．４２：５０：２７：２：８となるように各原料を秤量した。秤量した各原料を脱イオン水に加え、３０分間攪拌した後、硝酸を加えてｐＨを７以上８未満に調整し、混合分散液ｂ１を作製した。次に、混合分散液ｂ１をボールミルにて２００回転／分の回転速度で３０分間湿式粉砕することによって、スラリーＢ１を作製した。なお、スラリーＢ１中の固形分の平均二次粒子径は、５．０μｍであり、空孔連結物質の含有量（固形分換算）は、上触媒層中の全固形分（１０００℃で加熱した際の上触媒層中の全固形分、８０．２５質量部）に対して１０．０質量％（８質量部）に相当する。【０１１５】  次に、このスラリーＢ１を、実施例１と同様のコージェライト担体に焼成後の担持量がコージェライト担体１リットルあたり８０．２５ｇとなるようにウォッシュコートし、続いて１５０℃で２０分間乾燥を行った。次に、２８０℃で２０分間空気中で保持し（空孔��結工程）、空孔連結物質を燃焼分解させた。次に、空気中で５００℃で１時間焼成を行い、コージェライト担体上に下触媒層を形成した前駆体Ｂを得た。【０１１６】  次に、実施例１と同様の原料を用いて、Ｐｔ：Ｐｄ：シリカ含有アルミナ（Ａｌ２Ｏ３）：Ｌａ２Ｏ３の質量比が１．５：０．２５：６５：２となるように各原料を秤量した。秤量した各原料を脱イオン水に加え、３０分間攪拌した後、硝酸を加えてｐＨを７以上８未満に調整し、混合分散液ｂ２を作製した。次に、混合分散液ｂ２をボールミルにて２００回転／分の回転速度で３０分間湿式粉砕することによって、スラリーＢ２を作製した。なお、スラリーＢ２中の固形分の平均二次粒子径は、５．０μｍである。次に、このスラリーＢ２を、前駆体Ｂに、焼成後の担持量がコージェライト担体１リットルあたり６８．７５ｇとなるようにウォッシュコートした。次に１５０℃で２０分乾燥した後、５００℃で１時間の空気中で焼成を行い、コージェライト担体上に下触媒層および上触媒層に形成した触媒Ｂを得た。【０１１７】  比較例２  実施例１と同様の原料を用いて、同様の方法で前駆体Ａを作製した。【０１１８】  スラリーＢ２を前駆体Ａに、焼成後の担持量がコージェライト担体１リットルあたり６８．７５ｇとなるようにウォッシュコートした。次に１５０℃で２０分乾燥した後、５００℃で１時間の空気中で焼成を行い、コージェライト担体上に下触媒層および上触媒層に形成した触媒Ｃを得た。【０１１９】  比較例３  実施例１と同様の原料を用いて、同様の方法で前駆体Ａを作製した。【０１２０】  比較例１と同様の原料を用いて、Ｐｔ：Ｐｄ：シリカ含有アルミナ（Ａｌ２Ｏ３）：Ｌａ２Ｏ３の質量比が１．５：０．２５：７５：２となるように各原料を秤量した。秤量した各原料を脱イオン水に加え、３０分間攪拌した後、硝酸を加えてｐＨを７以上８未満に調整し、混合分散液ｄ２を作製した。次に、混合分散液ｄ２をボールミルにて２００回転／分の回転速度で３０分間湿式粉砕することによって、スラリーＤ２を作製した。次に、このスラリーＤ２を、前駆体Ａに、焼成後の担持量がコージェライト担体１リットルあたり７８．７５ｇとなるようにウォッシュコートした。次に１５０℃で２０分乾燥した後、５００℃で１時間の空気中で焼成を行い、コージェライト担体上に下触媒層および上触媒層に形成した触媒Ｄを得た。【０１２１】  下記表１に各触媒の組成を示す。なお、下記表１において、下触媒層および上触媒層における「層形成時の空孔連結物質」は、コージェライト担体上に形成された下触媒層および上触媒層を形成する際の空孔連結物質（ポリメタクリル酸メチル）の使用の有無を示す。【０１２２】  また、各触媒の下触媒層および上触媒層の平均厚みをマイクロスコープを用いて測定した。各触媒の排気ガス流入側端面から１ｃｍの排気ガス流れ方向に対して垂直な断面で切断し、切断面の中心付近の５セル内に存在する下触媒層と上触媒層の平均厚みを測定した。境界部分は、下触媒層と上触媒層の色の変化から読み取った。該５セルにおいて、４つの角部の厚みを測定し、計２０箇所の厚みの平均値を求めた。結果を表１に示す。【０１２３】
【表１】
2020137201.tif 000004
【０１２４】  −細孔径分布測定−  触媒ＡおよびＢの細孔径分布を水銀圧入法により測定した。詳細には、６００ｍｇの試料を、ポロシメーター（株式会社島津製作所社製、商品名：オートポアＩＩＩ９４２０）を用いた。結果を図２に示す。図２から、空孔連結物質を用いて調製した触媒Ａおよび触媒Ｂは、３つの異なる細孔径をピークとする空孔連結細孔１、２、３を有することが確認された。触媒ＡおよびＢはほぼ同様の細孔径分布を示すことから、上触媒層に存在する細孔と下触媒層に存在する細孔とを区別できないことが考察される。【０１２５】  ［排気ガス酸化能評価試験１］  実施例１の触媒Ａおよび比較例１〜３の比較触媒Ｂ〜Ｄについて、以下により、排気ガス酸化性能（ＣＯ酸化率、ＨＣ酸化率、ＮＯ２生成率）を評価した。詳細には、各触媒（１．３Ｌ）を、電気炉を用いて、空気雰囲気下で８００℃で１６時間、耐熱処理（耐久処理）した。耐熱処理後、各触媒を室温（２５℃）まで冷却した後、３．０Ｌターボ付きディーゼルエンジンの排気口から後方１００ｃｍの位置に設置して、ＮＥＤＣモード評価を行い、各触媒のＣＯ酸化率（％）及びＨＣ酸化率（％）を測定した。また、触媒の排気ガス温度は、２５〜３８０℃の範囲であった。【０１２６】  結果（各触媒のＣＯ酸化率及びＨＣ酸化率）を下記表２及び図３に示す。下記表２及び図３から、実施例１の触媒Ａは、比較例１〜３の比較触媒Ｂ〜Ｄに比して、有意に高いＣＯ酸化率及びＨＣ酸化率を示すことが分かる。【０１２７】  ［排気ガス酸化能評価試験２］  実施例１の触媒Ａおよび比較例１〜３の比較触媒Ｂ〜Ｄについて、以下により、ＮＯ酸化性能（ＮＯ２生成率）を評価した。詳細には、各触媒（１．３Ｌ）を、電気炉を用いて、空気雰囲気下で８００℃で１６時間、耐熱処理（耐久処理）した。耐熱処理後、各触媒を室温（２５℃）まで冷却した後、３．０Ｌターボ付きディーゼルエンジンの排気口から後方１００ｃｍの位置に設置して、触媒の入口温度１１０℃から４００℃まで１分間あたり２５℃の速度で昇温させ、３００℃における各触媒のＮＯ２生成率（％）を測定した。【０１２８】  結果（各触媒のＮＯ２生成率）を下記表２及び図４に示す。下記表２及び図４から、実施例１の触媒Ａは、比較例１〜３の比較触媒Ｂ〜Ｄに比して、有意に高いＮＯ生成率を示すことが分かる。【０１２９】
【表２】
2020137201.tif 000005
【０１３０】  参考例１：空孔連結物質由来の細孔の確認  実施例１で作製した触媒Ａ及び比較例３で作製した触媒Ｄについて、元素分析を行い、触媒中の炭素量を測定した。なお、触媒Ａ及び触媒Ｄを裁断し、触媒中心付近で触端面から５０〜７０ｍｍの中央付近を採取した。採取したものをマイクロスコープを用いながら、上触媒層のみを剥がしとることによって、サンプルＡ’（上層）及びＤ’（上層）をそれぞれ調製した。また、上触媒層を剥がした後、マイクロスコープを用いながら、下触媒層のみを剥がしとることによって、サンプルＡ’（下層）及びＤ’（下層）をそれぞれ調製した。これらのサンプルについて元素分析を行った。元素分析は、全自動元素分析装置  ｖａｒｉｏ  ＥＬ  ｃｕｂｅ（エレメンター・ジャパン株式会社製）を用いて、製造社の指示に従って行った。結果を下記表３に示す。【０１３１】
【表３】
2020137201.tif 000006
【０１３２】  表３の結果から、空孔連結物質を用いて作製した触媒Ａ中の炭素量は、空孔連結物質を用いなかった触媒Ｄの炭素量よりも多いことが確認された。ここで、触媒Ａの上触媒層の形成においてのみ空孔連結物質の使用している以外は同じ操作を行っていることから、上記サンプルＡ’（上層）での炭素量の増加は空孔連結物質によるものであることが考察される。このため、炭素量（またはその増加）を測定することによって、触媒層が空孔連結物質由来の細孔を有するか否かを判定できると考察される。【０１３３】  本出願は、２０１８年１２月２８日に出願された日本特許出願番号２０１８−２４７１３９号に基づいており、その開示内容は、参照され、全体として、組み入れられている。
【符号の説明】
【０１３４】  １０，１０’，１０”…触媒、  １２…排気ガス、  １３…細孔径の大きな細孔、  １３’…細孔径の小さな細孔、  １…細孔径の小さな細孔、  ２…細孔径の中間な細孔、  ３…細孔径の大きな細孔、  １４，１４’，１４”…上触媒層  １５，１５’，１５”…下触媒層、  １６，１６’，１６”…下触媒層内の細孔、  １７，１７’，１７”…三次元構造体。
【図１】
2020137201.tif 000007
【図２】
2020137201.tif 000008
【図３】
2020137201.tif 000009
【図４】
2020137201.tif 000010
【手続補正書】
【提出日】令和3年5月14日(2021.5.14)
【手続補正１】
【補正対象書類名】明細書
【補正対象項目名】００８８
【補正方法】変更
【補正の内容】
【００８８】
（ｇ）乾燥工程
本工程では、上記（ｆ）下触媒層形成用スラリー塗布工程において塗布された下触媒層上の上触媒層形成用スラリーの塗膜を乾燥する工程である。乾燥工程では、空気中で、好ましくは５０〜１７０℃、より好ましくは７０〜１５０℃の温度で、５分間〜１０時間、好ましくは１５分間〜３時間、三次元構造体に塗布された上触媒層形成用スラリーの塗膜を乾燥する。
【国際調査報告】
2020137201.tif 000011
2020137201.tif 000012
2020137201.tif 000013
2020137201.tif 000014
2020137201.tif 000015
2020137201.tif 000016